(57)【要約】【課題】液晶表示体、タッチパネルなどのデイスプレー面には、透明性、耐擦傷性、耐汚染性、払拭性ならびに耐カール性などのバランスのよいハードコート材が求められているものの、満足する性能を持つ素材が未だ開発されていなかった。【解決手段】アミノトリアジン化合物、パラホルムアルデヒド及び水酸基含有（メタ）アクリレートから１工程で合成され、平均分子量２００〜２００００のトリアジン環含有（メタ）アクリレートプレポリマーを含む硬化物からなる硬化被膜が透明プラスチツクフィルムの少なくとも片面に設けけられたハードコートフィルムにより、従来からの課題を解決できた。【選択図】  なし【特許請求の範囲】
【請求項１】
透明プラスチックフィルムの少なくとも片方の面に硬化被膜層を設けたハードコートフィルムであって、前記硬化被膜層が、アミノトリアジン化合物、パラホルムアルデヒド、および水酸基含有（メタ）アクリレートから１工程で合成され、平均分子量２００〜２００００のトリアジン環含有（メタ）アクリレートプレポリマーを含む硬化物からなることを特徴とするハードコートフィルム。
【請求項２】
水酸基含有（メタ）アクリレートが２−ヒドロキシエチル（メタ）アクリレートであることを特徴とする請求項１記載のハードコートフィルム。
【請求項３】
前記硬化皮膜層がトリアジン環含有（メタ）アクリレートプレポリマーおよび不飽和結合含有化合物との硬化物であることを特徴とする請求項１〜２記載のハードコートフィルム。
【発明の詳細な説明】
【技術分野】
【０００１】
本発明はタッチパネル、液晶表示体、プラズマディスプレイ、ＥＬディスプレイ等のフラットパネルディスプレイ画面用のハードコートフィルムに関する。
【背景技術】
【０００２】
近年、タッチパネル、液晶表示体、プラズマディスプレイ、ＥＬディスプレイ等の表示機器が普及しており、これにともない反射防止性、透明性、硬度、耐擦傷性、汚れ防止性、払拭性、帯電防止性、リコート性、耐カール性などの性能に優れたハードコート材が求められている。
これらの性能を確保するための手段として、アクリル樹脂系ハードコート剤、ウレタンアクリレート樹脂系ハードコート剤、ポリエステル／メラミン樹脂系ハードコート剤、などが採用されてきた。
【０００３】
しかしながら、硬度、耐擦傷性、汚れ防止性、払拭性、耐カール性などのバランスの良いハードコート剤は開発されていないために性能向上が求められていた。
例えば、硬くて傷がつきにくい耐擦傷性を保有しつつ、指先のタッチにより指紋が付着しにくく、付着しても容易に払拭できるものであって、かつカール性の無いハードコートフィルムは得られていなかった。
【０００４】
汚れ防止性あるいは払拭性を確保せんとして提案されているものに、界面活性剤を硬化性樹脂に配合するもの、あるいはシリコン樹脂を硬化性樹脂に配合するもの、などが提案されているが、前者では効果の持続性に問題があり本格的な解決に至っていない。一方後者では、撥水性の高くなるため必ずしも指紋などが付着しにくいわけではなく、むしろ指紋などが目立ちやすい結果になっている。
【０００５】
【特許文献１】特開２００４−１８２７６５号公報
【特許文献１】特開２００４−９８３０３号公報
【発明の開示】
【発明が解決しようとする課題】
【０００６】
前記のような課題に鑑みて、硬くて傷がつきにくい耐擦傷性を保有しつつ、指先のタッチにより指紋が付着しにくく、付着しても容易に払拭できるものであって、かつカール性の無いハードコートフィルムを実現しようとするものである。
【課題を解決するための手段】
【０００７】
本発明は、透明プラスチックフィルムの少なくとも一方の面に硬化被膜層を設けたハードコートフィルムであって、前記硬化被膜層が、アミノトリアジン化合物、パラホルムアルデヒド、および水酸基含有（メタ）アクリレートから１工程で合成され、平均分子量２００〜２００００のトリアジン環含有（メタ）アクリレートプレポリマーを含む硬化物からなることを特徴とするハードコートフィルムである。
【発明の効果】
【０００８】
本発明になるハードコートフィルムは、硬くて傷がつきにくい耐擦傷性を保有しつつ、指先のタッチにより指紋が付着しにくく、付着しても容易に払拭できるものであり、かつカール性がないというバランスに優れるため、これまで使用されてきたハードコートフィルムに代わって、各種のディスプレ機器用などに有効利用できる。
【発明を実施するための最良の形態】
【０００９】
本発明に係わるトリアジン環含有（メタ）アクリレートプレポリマーは、アミノトリアジン化合物、パラホルムアルデヒド、および水酸基含有（メタ）アクリレートから１工程で合成されるものであつて、該アミノトリアジン化合物はメラミン、ベンゾグアナミン、アセトグアナミン、シクロヘキサンカルボグアナミン、シクロヘキセンカルボグアナミン、ノルボルナンカルボグアナミン、ノルボルネンカルボグアナミン、その他アミノトリアジンの各種誘導体が挙げられ、アミノトリアジン化合物とパラホルムアルデヒドとを水酸基含有（メタ）アクリレートに溶解させれば、溶剤を使用することなく合成することができる。
【００１０】
トリアジン環含有（メタ）アクリレートプレポリマーには、アミノトリアジン化合物にパラホルムアルデヒドにより導入されたメチロール基と、水酸基含有（メタ）アクリレート中のヒドロキシル基との反応により脱水縮合エーテル化されたもの、若しくはアミノトリアジン化合物と、水酸基含有（メタ）アクリレ−トモノマ−〜ホルムアルデヒドヘミアセタールとの反応により脱水縮合エーテル化されたものがある。
【００１１】
水酸基含有（メタ）アクリレートとしては、例えば、２−ヒドロキシエチル（メタ）アクリレ−ト、２−ヒドロキシプロピル（メタ）アクリレ−ト、２−ヒドロキシイソプロピル（メタ）アクリレート、２−ヒドロキシブチル（メタ）アクリレート、プロピレングリコールモノ（メタ）アクリレート、エチレングリコールモノ（メタ）アクリレート、（ポリ）アルキレングリコ−ルモノアクリレ−ト、及びこれらのモノマ−とラクトン（例えば、ε−カプロラクトン等）との付加物、例えばカプロラクトン変性２−ヒドロキシエチル（メタ）アクリレ−トなどが包含される。
また、ブタンジオールモノアクリレート、グリシドールジアクリレート、ペンタエリスリトールトリアクリレート等公知慣用のものも使用できる。更に、グリセリンモノアクリレートやペンタエリスリトールモノアクリレート等の２以上の水酸基を有するアクリレート、グリセリンジアクリレートやペンタエリスリトールジアクリレートなどの水酸基を有する多官能アクリレートなども使用できる。
さらには、ジプロピレングリコール、トリプロピレングリコール、ジグリセリンなどの繰り返し単位を有するポリオールの部分アクリル酸エステル等も使用できる。
【００１２】
アミノトリアジン化合物、パラホルムアルデヒド、および水酸基含有（メタ）アクリレートの仕込モル比は、アミノトリアジン化合物の代表的なメラミンを用い、無溶剤の条件にて合成する場合、メラミン：パラホルムアルデヒドは１：１以上が好ましく、およびメラミン：水酸基含有（メタ）アクリレートは１：１以上が好ましい。
【００１３】
メラミンに対するパラホルムアルデヒド比が低い場合、またはメラミンに対する水酸基含有（メタ）アクリレートの割合が低い場合は、メラミンの溶解性が悪くなり、メラミンの自己縮合によりゲル化が発生しやすい。
【００１４】
トリアジン環含有（メタ）アクリレートプレポリマーの合成反応は、無触媒下においても合成できるが、好ましくは原料のアミノトリアジン化合物の溶解性、あるいはエーテル化反応を進行させるため、仕込み時にカセイソーダ、アンモニア、炭酸ナトリウムなどアルカリあるいは仕込み時あるいは反応過程において、パラトルエンスルホン酸、塩酸など酸を用いて合成することができる。
【００１５】
このように合成されたトリアジン環含有（メタ）アクリレートプレポリマーは、トリアジン環に対して、（メタ）アクリレート基及びアルキルエーテル基および／またはメチロール基及び／またはメチレン基を含む化合物として調製されている。
【００１６】
合成されたトリアジン環含有（メタ）アクリレートプレポリマーの平均分子量は、反応工程を制御することにより２００〜２００００の範囲に納めることができる。
２００未満ではハードコート用として十分な性能が得られず、２００００を超えると粘度が高くなりすぎ使用が難しくなる。
【００１７】
不飽和結合含有化合物としてはアクリル酸またはメタクリル酸のアルキルエステル、不飽和ニトリルモノマー、不飽和カルボン酸、アミド基含有モノマー、メチロール基含有モノマー、アルコキシメチル基含有モノマー、エポキシ基含有モノマー、多官能性モノマー、α，β−エチレン性不飽和ジカルボン酸のモノまたはジエステル、ビニルエステル、など分子鎖中に反応性二重結合をもつ化合物が挙げられる。
【００１８】
アクリル酸またはメタクリル酸のアルキルエステルの例として、メチルアクリレート、エチルアクリレート、プロピルアクリレート、イソプロピルアクリレート、ブチルアクリレート、イソブチルアクリレート、ヘキシルアクリレート、シクロヘキシルアクリレート、２−エチルヘキシルアクリレート、ラウリルアクリレート、メチルメタクリレート、エチルメタクリレート、プロピルメタクリレート、イソプロピルアクリレート、ブチルメタクリレート、イソブチルメタクリレート、ヘキシルメタクリレート、シクロヘキシルメタクリレート、２−エチルヘキシルメタクリレート、ラウリルメタクリレートなどが挙げられる。
不飽和ニトリルモノマーの例としてアクリロニトリル、メタクリロニトリル等が挙げられる。不飽和カルボン酸の例としてアクリル酸、メタクリル酸、マレイン酸、フマル酸、イタコン酸等がある。
【００１９】
アミド基含有モノマーの例として、アクリルアミド、メタクリルアミド、Ｎ，Ｎ−メチレンビスアクリルアミド、ダイアセトンアクリルアミド、マレイン酸アミド、マレイミドなど、メチロール基含有モノマーとして、例えばＮ−メチロールアクリルアミド、Ｎ−メチロールメタクリルアミド、ジメチロールアクリルアミド、ジメチロールメタクリルアミドなど、アルコキシメチル基含有モノマーの例として、Ｎ−メトキシメチルアクリルアミド、Ｎ−メトキシメチルメタクリルアミド、Ｎ−ブトキシメチルアクリルアミド、Ｎ−ブトキシメチルメタクリルアミドなど、エポキシ基含有モノマーの例として、グリシジルアクリレート、グリシジルメタクリレート、アリルグリシジルエーテル、メチルグリシジルアクリレート、メチルグリシジルメタクリレートなど、多官能性モノマーの例として、ジビニルベンゼン、ポリオキシエチレンジアクリレート、ポリオキシエチレンジメタクリレート、ポリオキシプロピレンジアクリレート、ポリオキシプロピレンジメタクリレート、ブタンジオールジアクリレート、ブタンジオールジメタクリレート、トリメチロールプロパントリアクリレート、トリメチロールプロパントリメタクリレート、ジペンタエリスリトールヘキサアクリレート、ペンタエリスリトールテトラアクリレート、ペンタエリスリトールテトラメタクリレートなど、α，β−エチレン性不飽和ジカルボン酸のモノまたはジエステルの例として、マレイン酸モノブチルまたはジブチル、フマル酸モノオクチルまたはジオクチルなど、ビニルエステルの例として、酢酸ビニル、プロピオン酸ビニルなど、ジエン化合物の例として、ブタジエン、イソプレンなど、塩素含有ビニルモノマーの例として、塩化ビニル、塩化ビニリデン、クロロプレンなどを挙げることができる。
また、ビニルエステル樹脂、ウレタン（メタ）アクリレート、ジアリルフタレート、不飽和ポリエステル樹脂、アクリル系オリゴマー、などの低分子量体やオリゴマーなども使用できる。これら不飽和結合含有化合物は、単独又は２種以上を組み合わせて用いてもよい。
【００２０】
本発明に係わる硬化性組成物は、エチレン性不飽和結合を含有するため、ラジカル重合、光重合、電子線重合、或いはＸ線、α線、β線、γ線など放射線重合などの手段により硬化させることができる。これらの硬化手段のうちでも光重合による硬化は、簡便な設備により速い硬化ができることから好都合である。
【００２１】
重合開始剤には、過酸化物、アゾビス化合物等が挙げられ、過酸化物としては、例えば過酸化ジブチル、過酸化ベンゾイル、過酸化ラウロイル、クメンハイドロ過酸化物等、アゾビス化合物としては、例えば２，２’−アゾビスイソブチロニトリル、２，２’−アゾビス−２−メチルブチロニトリル、２，２’−アゾビス−２，４−ジメチルバレロニトリル、２，２‘−アゾビス（２−メチルプロピオンアミジン）ジヒドロクロライド等が挙げられる。
【００２２】
光重合開始剤には、例えば、アセトフェノン、２、２−ジエトキシアセトフェノン、ｐ−ジメチルアセトフェノン、ｐ−ジメチルアミノプロピオフェノン、ベンゾフェノン、２−クロロベンゾフェノン、ベンジル、ベンゾイン、ベンゾインメチルエーテル、ベンゾインエチルエーテル、ベンゾインイソプロピルエーテル、などのカルボニル化合物、チオキサントン、２−クロロチオキサントン、２−メチルチオキサントン、テトラメチルチウラムシ゛スルフィドなどの硫黄化合物などを用いることがてきる。
これらの光重合開始剤の市販品としてはＩｒｇａｃｕｒｅ１８４、３６９、６５１、５００、９０７、ＣＧＩ１７００、ＣＧＩ１７５０、ＣＧＩ１８５０、ＣＧ２４−６１（以上、チバガイギー社製）；ＬｕｃｉｒｉｎＬＲ８７２８（ＢＡＳＦ社製）；Ｄａｒｏｃｕｒｅ１１１６、１１７３（以上、メルク社製）；ユベクリルＰ３６（ＵＣＢ社製）などが挙げられる。
【００２３】
電子線重合は、重合開始剤なくして重合することができる、重合開始剤が残留しない、ほぼ常温で硬化させることができる、などの利点があるため、基材フィルムが熱に弱かったり、薄くて熱変形しやすい場合には採用されることが好ましい。
【００２４】
放射線重合の開始剤には、例えば、１−ヒドロキシシクロヘキシルフェニルケトン、２,２−ジメトキシ−２−フェニルアセトフェノン、キサントン、フルオレノン、ベンズアルデヒド、フルオレン、アントラキノン、トリフェニルアミン、カルバゾール、３−メチルアセトフェノン、４−クロロベンゾフェノン、４,４’−ジメトキシベンゾフェノン、４,４’−ジアミノベンゾフェノン、ミヒラーケトン、ベンゾインプロピルエーテル、ベンゾインエチルエーテル、ベンジルジメチルケタール、１−（４−イソプロピルフェニル）−２−ヒドロキシ−２−メチルプロパン−１−オン、２−ヒドロキシ−２−メチル−１−フェニルプロパン−１−オン、チオキサントン、ジエチルチオキサントン、２−イソプロピルチオキサントン、２−クロロチオキサントン、２−メチル−１−［４−（メチルチオ）フェニル］−２−モルホリノ−プロパン−１−オン、２,４,６−トリメチルベンゾイルジフェニルフォスフィンオキサイド、ビス−（２,６−ジメトキシベンゾイル）−２,４,４−トリメチルペンチルフォフフィンオキシドなどが挙げられ、これら放射線重合の開始剤の市販品としてはＩｒｇａｃｕｒｅ１８４、３６９、６５１、５００、９０７、ＣＧＩ１７００、ＣＧＩ１７５０、ＣＧＩ１８５０、ＣＧ２４−６１（以上、チバガイギー社製）；ＬｕｃｉｒｉｎＬＲ８７２８（ＢＡＳＦ社製）；Ｄａｒｏｃｕｒｅ１１１６、１１７３（以上、メルク社製）；ユベクリルＰ３６（ＵＣＢ社製）などが挙げられる。
【００２５】
ハードコート用の塗工液には必要に応じて、アクリル樹脂、スチレンブタジエン樹脂、クロロプレン樹脂、ウレタン樹脂、エチレン酢ビ樹脂、酢ビ樹脂、ロジン系、ロジン誘導体系、テルペン樹脂系、テルペン誘導体系等の天然系タッキファイヤーや、石油樹脂系、スチレン樹脂系、クマロンインデン樹脂系、フェノール樹脂系、キシレン樹脂系の合成樹脂系のタッキファイヤー、液状ニトリルゴム、シリコンゴム等のゴム成分、水酸化バリウム、水酸化マグネシウム、水酸化アルミニウム、酸化ケイ素、酸化チタン、硫酸カルシウム、硫酸バリウム、炭酸カルシウム、塩基性炭酸亜鉛、塩基性炭酸鉛、珪砂、クレー、タルク、シリカ化合物、二酸化チタン、三酸化アンチモン等の体質顔料の他、殺菌剤、防腐剤、可塑剤、流動調整剤、増粘剤、ｐＨ調整剤、界面活性剤、レべリング調整剤、消泡剤、着色顔料、防錆顔料等の配合材料を添加してもよい。また、耐光性向上を目的に酸化防止剤や紫外線吸収剤を添加しても良い。
【００２６】
その他配合材料として帯電防止剤を添加し帯電防止機能を付与することができる。ノニオン系としてポリオキシエチレンアルキルエーテル、ポリオキシエチレンアルキルフェノール、ポリオキシエチレンアルキルアミン、ポリオキシエチレンアルキルアミド、脂肪酸ポリエチレングリコールエステル、脂肪酸ソルビタンエステル、ポリオキシエチレン脂肪酸ソルビタンエステル、脂肪酸グリセリンエステル、アルキルポリエチレンイミン等を挙げることができる。カチオン系としてアルキルアミン塩、アルキル第４級アンモニウム塩、アルキルイミダゾリン誘導体等を挙げることができる。
【００２７】
以上のようにして調製したハードコート用の塗工液を樹脂フィルムなどの基材上に塗布し、乾燥被膜を設けるに際しては、公知のスプレーコート、グラビアコート、ロールコート、ナイフコート、ブレードコート、ダイコート、ワイヤーバー等の塗布法を用いることができる。
乾燥被膜の厚みは０．１〜２０μｍに調製することが好ましい。０．１μm以下では空気中の酸素による硬化阻害のために良好な硬化表面が得られず好ましくない。一方２０μm以上では硬化収縮による反りが生じるためハードコートフィルムとして取り扱い性ならびにディスプレ表面などへの貼り付け性などがわるくなるため好ましくない。
【００２８】
ハードコート用の塗工液の粘度は、塗布性、レベリング性ならびに塗布方法などから、１〜５００００ｍＰａ・ｓ／２０℃の範囲で使用でき、前記の配合材料の選択ならびに配合比率のほか、適宜溶剤あるいは重合反応を阻害しない各種添加物を添加して、塗布液の粘度を調整することができる。
このような目的で使用される溶剤としては、例えばトルエン、キシレン、アセトン、ＭＥＫ、ＭＩＢＫ、酢酸エチル、酢酸ブチル、メタノール、エタノール、イソプロピルアルコール等を挙げられる。
【００２９】
なお、本発明に係わるトリアジン環含有（メタ）アクリレートプレポリマーを含む硬化被膜層は、濡れ性が３８ｄｙｎｅ／ｃｍ以上であることからリコート性に優れ、ハードコート層を複層させることもできる。
また、払拭性が良好な理由は必ずしも明らかではないが、トリアジン環含有（メタ）アクリレートプレポリマーのトリアジン環に起因するためと推定される。
【００３０】
本発明においては、例えば、光重合による硬化により硬化被膜層を形成させるには、樹脂フィルムの表面にハードコート用の塗工液を塗布したのち、若しくは更に加熱・乾燥したのち、高圧水銀ランプ、ハロゲンランプ、無電極ランプ等の公知の光源を用いて紫外線を照射することにより、該被膜層を光硬化させる。
硬化は、例えば、出力８０〜２４０Ｗ／ｃｍのハロゲンランプを、５ｃｍの距離から数秒間照射することによって容易に行うことができる。
【００３１】
本発明に使用する透明プラスチックフィルムは、特に限定されるものではなく、全光線透過率９０％以上の市販されている厚み３８〜２５０μmの公知の透明プラスチックフィルムの中から適宜選択して用いることができる。
このような透明プラスチックフィルムとしては、例えば、ポリエステルフィルム、ポリエチレンフィルム、ポリプロピレンフィルム、セロファン、ジアセチルセルロースフィルム、トリアセチルセルロースフィルム、アセチルセルロースブチレートフィルム、ポリ塩化ビニルフィルム、ポリ塩化ビニリデンフィルム、ポリビニルアルコールフィルム、エチレンビニルアルコールフィルム、ポリスチレンフィルム、ポリカーボネートフィルム、ポリメチルペンテンフィルム、ポリスルフォンフィルム、ポリエーテルエーテルケトンフィルム、ポリエーテルスルフォンフィルム、ポリエーテルイミドフィルム、ポリイミドフィルム、フッソ樹脂フィルム、ナイロンフィルム、アクリルフィルム等を挙げることができるが、本発明においては、特に全光線透過率が良好な点から、ポリエステルフィルムやトリアセチルセルロースフィルム（トリアセテートフィルム）が好ましい。
実施例
【００３２】
トリアジン環含有（メタ）アクリレートプレポリマーの合成例
攪拌装置、温度計、気体導入管、留分追出用冷却管、還流冷却管を備えた２リットルのセパラブルフラスコに、２−ヒドロキシエチルメタアクリレート７８１ｇ（６モル）、メラミン１２６ｇ（１モル）、９５重量％パラホルムアルデヒド１８９ｇ（ホルムアルデヒドとして６モル）、パラトルエンスルフォン酸３．０ｇ、ハイドロキノンモノメチルエーテル０．２gを加え、空気を吹き込みながら昇温した。８０〜１００℃において、メラミンおよびパラポルムアルデヒドが２−ヒドロキシエチルメタクリレートに溶解したのち、内温を１０５〜１１５℃に保ちながら、水分の留出量が１０８ｇ（６モル）になるまで反応した。得られたトノアジン環含有メタアクリレートプレポリマーは、２０℃での粘度が２Ｐａ・ｓ、臭素価９２．１（ｇＢｒ２／１００ｇ）であつた。
比較例
【００３３】
比較例のエポキシアクリレート樹脂
昭和高分子株式会社  リポキシＲ−８０２ＡＴ  を使用し、以下の配合液を試験に供した。
配合：
リポキシＲ−８０２ＡＴ：６０重量部
ブタンジオールジアクリレート：４０重量部  
メチルエチルケトン  ３００重量部
２０℃での粘度２０mＰａ・ｓであつた。
比較例
【００３４】
比較例のウレタンアクリレート樹脂
三井化学株式会社  オレスターＲＡ１５７４を使用し、以下の配合液を試験に供した。
配合：
オレスターＲＡ１５７４：６０重量部
ブタンジオールジアクリレート：４０重量部
メチルエチルケトン  ３００重量部
２０℃での粘度１５ｍＰａ・ｓであった。
【００３５】
以下本発明を実施例１〜４、比較例１〜４に従って、更に詳述するが、勿論、本発明はこれによって限定されるものではない。なお、表１の配合は重量部で表し、試験結果を下記表１と２に示す。
【実施例１】
【００３６】
１００μｍのポリエステルフィルム  ♯コスモシャインＡ４３００（東洋紡績株式会社製、全光線透過率９２％）の表面に、ロールコーターによって、下記表１の組成の実施例１用の塗工液を膜厚が２０μｍとなるように塗工した。次に、１００℃・１分間加熱乾燥した後、該塗工面に出力１６０Ｗ／ｃｍの紫外線ランプで５ｃｍの距離から１秒間照射して、硬化被膜厚５μｍの実施例１のハードコートフィルムを作製した。
【実施例２】
【００３７】
１２５μｍのポリエステルフィルム  ♯コスモシャインＡ４３００（東洋紡績株式会社製、全光線透過率９２％）の表面に、ロールコーターによって、下記表１の組成の実施例２用の塗工液を膜厚が２８μｍとなるように塗工した。次に、１００℃・１分間加熱乾燥した後、該塗工面に出力１６０Ｗ／ｃｍの紫外線ランプで５ｃｍの距離から１秒間照射して、硬化被膜厚７μｍの実施例２のハードコートフィルムを作製した。
【実施例３】
【００３８】
２５０μｍのポリエステルフィルム  ♯コスモシャインＡ４３００（東洋紡績株式会社製、全光線透過率９２％）の表面に、ロールコーターによって、下記表１の組成の実施例３用の塗工液を膜厚が３２μｍとなるように塗工した。次に、１００℃・１分間加熱乾燥した後、該塗工面に出力１６０Ｗ／ｃｍの紫外線ランプで５ｃｍの距離から１秒間照射して、硬化被膜厚８μｍの実施例３のハードコートフィルムを作製した。
【実施例４】
【００３９】
１８８μｍのポリエステルフィルム  ♯コスモシャインＡ４３００（東洋紡績株式会社製、全光線透過率９２％）の表面に、ロールコーターによって、下記表１の組成の実施例４用の塗工液を膜厚が６０μｍとなるように塗工した。次に、１００℃・１分間加熱乾燥した後、該塗工面に出力１６０Ｗ／ｃｍの紫外線ランプで５ｃｍの距離から１秒間照射して、硬化被膜厚１５μｍの実施例４のハードコートフィルムを作製した。
比較例１
【００４０】
１００μｍのポリエステルフィルム  ♯コスモシャインＡ４３００（東洋紡績株式会社製、全光線透過率９２％）の表面に、ロールコーターによって、下記表１の組成の比較例１用の塗工液を膜厚が２０μｍとなるように塗工した。次に、１００℃・１分間加熱乾燥した後、該塗工面に出力１６０Ｗ／ｃｍの紫外線ランプで５ｃｍの距離から１秒間照射して、硬化被膜厚５μｍの比較例１のハードコートフィルムを作製した。
比較例２
【００４１】
１００μｍのポリエステルフィルム  ♯コスモシャインＡ４３００（東洋紡績株式会社製、全光線透過率９２％）の表面に、ロールコーターによって、下記表１の組成の比較例２用の塗工液を膜厚が２０μｍとなるように塗工した。次に、１００℃・１分間加熱乾燥した後、該塗工面に出力１６０Ｗ／ｃｍの紫外線ランプで５ｃｍの距離から１秒間照射して、硬化被膜厚５μｍの比較例２のハードコートフィルムを作製した。
比較例３
【００４２】
１００μｍのポリエステルフィルム  ♯コスモシャインＡ４３００（東洋紡績株式会社製、全光線透過率９２％）の表面に、ロールコーターによって、下記表１の組成の比較例３用の塗工液を膜厚が２０μｍとなるように塗工した。次に、１００℃・１分間加熱乾燥した後、該塗工面に出力１６０Ｗ／ｃｍの紫外線ランプで５ｃｍの距離から１秒間照射して、硬化被膜厚５μｍの比較例３のハードコートフィルムを作製した。
比較例４
【００４３】
１００μｍのポリエステルフィルム  ♯コスモシャインＡ４３００（東洋紡績株式会社製、全光線透過率９２％）の表面に、ロールコーターによって、下記表１の組成の比較例４用の塗工液を膜厚が２０μｍとなるように塗工した。次に、１００℃・１分間加熱乾燥した後、該塗工面に出力１６０Ｗ／ｃｍの紫外線ランプで５ｃｍの距離から１秒間照射して、硬化被膜厚５μｍの比較例４のハードコートフィルムを作製した。
【００４４】
得られた各ハードコートフィルムについて、下記の測定方法により諸物性を測定し評価した結果は表１と２に示した通りとなった。
【表１】
2006095929.tif 000002
注：表１中の配合数値は重量部として表示する。
【００４５】
【表２】
2006095929.tif 000003
試験・評価方法
（１）全光透過率（ＪＩＳ  Ｋ  ７３６１−１（２０００年版）３．２の規定に基づく）：
株式会社東洋精機製作所  ヘイズガードΙΙにより測定した。
（２）ヘイズ度（ＪＩＳ  Ｋ  ７１３６（２０００年版）の規定に基づく）
入射する平行光のうち、前方散乱によって、入射光から０．０４４ｒａｄ（２．５°）以上それた透過光の百分率：株式会社東洋精機製作所  ヘイズガードＩＩにより測定した。
（３）鉛筆硬度（ＪＩＳ  Ｋ  ５６００−５−４（１９９９年版）の規定に基づく）：
株式会社東洋精機製作所  鉛筆引掻塗膜硬さ試験機  形式Pにより測定した。
（４）耐擦傷性：スチールウール＃００００（日本スチールウール株式会社製）により摩擦して傷がつくかどうかにより評価した。○：傷がつかない、×：傷がつく
（５）耐薬品性：メタノール、トルエンを試薬として、直径１０ｍｍとなるように表面に滴下し3分後にガーゼで拭き取り、塗膜表面の変化を観察し官能評価する。○：両試薬とも変化ない。×：いずれの試薬でも何らかの異常が認められる。
（６）付着性試験：ＪＩＳ  Ｋ  ５６００−５−６（１９９９年版）に基づく：
碁盤目試験（塗工面に１０×１０にマス目を作成し、セロハンテープを貼り、上方に引っ張り剥離状況を確認する。剥がれなかったマス目数。
（７）払拭性：表面上に手垢を付着させ拭き取り性を評価する。
○：３回往復以内で拭き取り可能、△：１０回往復以内で拭き取り可能、
×：完全に除去不可能
（８）濡れ性：濡れ性試験法  ＪＩＳ  Ｋ  ６７６８（１９９９年版）による。
濡れ性標準試薬（和光純薬）を綿棒に浸し、それを被験体の表面に塗布した際に撥水することなしに、ベッタリ濡れる試薬番号の最小値を濡れ指数とする。
（９）カール性：１０ｃｍ角のハードコートフィルムの塗布面を下にして平滑なガラス板上に静置し４端部の浮き（ｍｍ）を測定し合計値を表示する。
【産業上の利用可能性】
【００４６】
本発明になるハードコートフィルムは、硬度があり、耐擦傷性並びに耐薬品性が良好であって、しかもカール性がないため、タッチパネル、液晶表示体、プラズマディスプレイ、ＥＬディスプレイ等の各種の表示機器用には好適であり、更に払拭性が良好で手垢などを簡単に拭き取ることができるため、これら表示機器には利用しやすい。